(57)【要約】【課題】低抵抗で透明性に優れる、第一導電性層、透明性の高い粘着層及び第二導電性層を有する透明導電性基板及び該透明導電性基板を安価に製造可能な製造方法を提供する。【解決手段】金属微粒子分散溶液を基材２上に塗布し乾燥させ、網目状の第一導電性層３を基材２上に形成させた後、第一導電性層３を透明性の高い粘着層７で完全に覆い、前記基材２と被転写基板８とを貼り合せた後、転写して基材２を剥離する。これにより第一導電性層３と粘着層７が一体的に被転写基板８に転写させる。その後、転写された転写層１０の表面１４に導電性樹脂を含む樹脂を塗布し、第一導電性層３と接続する第二導電性層５を形成する。これにより低抵抗で透明性に優れる透明導電性基板２０が得られる。【選択図】図１
2010182640.tif 000002
【特許請求の範囲】
【請求項１】
透明導電性基板の製造方法において、下記の１から４の製造工程にて製造することを特徴とする透明導電性基板の製造方法。  
１、金属微粒子分散溶液を基材上に塗布し乾燥させ、網目状の第一導電性層を基材上に形成させる第一導電性層形成工程
２、前記第一導電性層を完全に覆う透明性の粘着層を積層する粘着層積層工程
３、前記粘着層面と被転写基板とを貼り合せ、加熱加圧した後、基材を剥離し、第一導電性層と粘着層が一体となった転写層を被転写基板に転写させる転写工程
４、転写された転写層の表面に第二導電性層を積層する第二導電性層形成工程
【請求項２】
透明導電性基板の製造方法において、下記の１から４の製造工程にて製造することを特徴とする透明導電性基板の製造方法。  
１、金属微粒子分散溶液を基材上に塗布し乾燥させ、網目状の第一導電性層を基材上に形成させる第一導電性層形成工程
２、被転写基板に透明性の粘着層を積層する粘着層積層工程
３、前記第一導電性層面と被転写基板とを貼り合せ、加圧した後、基材を剥離し、第一導電性層と粘着層が一体となった転写層を被転写基板に転写させる転写工程
４、転写された転写層の表面に第二導電性層を積層する第二導電性層形成工程
【請求項３】
前記第一導電性層形成工程が、金属微粒子の前駆体である金属塩の溶液を、基材に塗布し乾燥させた後、金属微粒子の前駆体を加熱又は紫外線照射又は還元性ガスにより還元析出させ、網目状の第一導電性層を基材上に形成させる第一導電性層形成工程であることを特徴とする請求項１又は２に記載の透明導電性基板の製造方法。
【請求項４】
前記第一導電性層形成工程と、前記粘着層積層工程との間に、前記第一導電性層に加熱処理及び／又は化学処理を行う工程を備えることを特徴とする請求項１から３のいずれか１項に記載の透明導電性基板の製造方法。
【請求項５】
前記基材に前記金属微粒子分散溶液又は前記金属塩の溶液を塗布するに先立ち、前記基材に表面処理を施すことを特徴とする請求項１から４のいずれか１項に記載の透明導電性基板の製造方法。
【請求項６】
前記粘着層の厚みは、前記第一導電性層の高さよりも高く、前記被転写基板に前記第一導電性層は接触しないことを特徴とする請求項１から５のいずれか１項に記載の透明導電性基板の製造方法。
【請求項７】
請求項１から６のいずれか１項に記載の透明導電性基板の製造方法により得られる透明導電性基板。
【請求項８】
前記第一導電性層と前記粘着層の最大段差が３００ｎｍ以下であり、表面の表面抵抗値が５Ω／□以下であることを特徴とする請求項７に記載の透明導電性基板。
【請求項９】
前記粘着層がアクリル系粘着剤であることを特徴とする請求項７又は８に記載の透明導電性基板。
【請求項１０】
請求項７から９のいずれか１項に記載の透明導電性基板であって、前記第二導電性層が電解質溶液に対して耐性を有することを特徴とする色素増感型太陽電池用透明導電性基板。
【発明の詳細な説明】
【技術分野】
【０００１】
本発明は、低抵抗で透明性に優れる透明導電性基板及びその製造方法に関し、特に第一導電性層及び第二導電性層を有する、色素増感型太陽電池用透明導電性基板として好適に使用可能な透明導電性基板及びその製造方法に関する。
【背景技術】
【０００２】
近年、太陽光を用いたエネルギー創出法である太陽電池においては、化石燃料の高騰や枯渇、アジア諸国の経済成長に伴う消費電力の増加、化石燃料による炭酸ガス増加などの環境問題などを背景に注目され、研究開発が活発になされている。
【０００３】
中でも結晶性シリコン又はアモルファスシリコンを用いた太陽電池が主流である。しかしながら結晶性シリコンなどを製造するためには多大なエネルギーが必要であり、省エネルギーを目指すに当たり、シリコンを利用することは太陽電池の本来の意図とは相反するものとなってしまう。また、シリコンは集積回路の基本となる材料でもあるため、シリコン需要の増加によるシリコンの不足及びシリコンの高価格化が生じている。
【０００４】
このような理由から、シリコン太陽電池に比べて低エネルギーで作製でき、低コスト化が可能である色素増感型太陽電池が注目されている。
【０００５】
代表的な色素増感型太陽電池は、ガラス基板上の片面に透明酸化物の電極（ＩＴＯ：酸化錫と酸化インジウムの複合酸化物）が製膜され、その上に色素を含有した多孔質酸化チタンが形成され、電解質としてヨウ素及びヨウ素化合物を含んだ電解質溶液が用いられ、その上に対電極（白金電極又は白金−炭素電極）が配置された構造を有している。
【０００６】
一般的に基板にはガラス基板が用いられているが、透明樹脂基板を用いることで、軽量でかつ柔軟性に富んだ色素増感型太陽電池を作製することができ、太陽電池の設置場所を拡大させることが可能となる。
【０００７】
電解質にヨウ素及びヨウ素化合物を用いるのは、発電時のレドックス反応の担い手として、Ｉ−／Ｉ３−が利用されるためである。前記ヨウ素系は電解質として効率がよいため一般的に良く用いられるが、電極に透明酸化物の代わりに、より低抵抗な金属材料を用いると金属電極が腐食してしまうという問題がある。そのため、腐食してしまう金属材料を保護するために、耐食性のある金属でめっきする方法や導電性樹脂などで保護する方法が検討されている（例えば特許文献１、２参照）。
【先行技術文献】
【特許文献】
【０００８】
【特許文献１】特開２００８−６６２１２号公報
【特許文献２】特開２００８−２２６７５３号公報
【発明の概要】
【発明が解決しようとする課題】
【０００９】
特許文献１に記載の技術は、網目状の第一導電性部を覆うように導電性樹脂が形成された構成であり、該構成では過剰な導電性樹脂により全光線透過率が低下してしまうとともに、導電性にほとんど寄与しない導電性樹脂が必要になるため低コストな基板を得る手法とは言い難い。
【００１０】
特許文献２に記載の技術は、前記課題を解決する手段として、網目状の第一導電性層の開口部を透過率の高い中間樹脂により埋設し、さらにその上に導電性樹脂を被覆する構成になっている。該構成では導電性にほとんど寄与しない導電性樹脂を使用せずに済むとともに、全光線透過率を導電性樹脂により低下させることがないため、有効な構成であると言える。
【００１１】
特許文献２に記載されている構成で、高い透過率と低抵抗性の両方の効果を十分に得るためには、網目状の第一導電性層と第二導電性層が特許文献２の図面の図１に記載されている構成になる必要がある。模式図を図２（ａ）に示す。すなわち、網目状の第一導電性層３と中間樹脂層４の表面が同じ高さで段差がない構造であることが好ましい。また色素増感型太陽電池の場合、透明導電性基板１の上にさらに酸化チタンなどの半導体層が積層されるため、第二導電性層５の表面の平坦性も重要となる。この点からも網目状の第一導電性層３と中間樹脂層４の表面が同じ高さで段差がない構造であることが好ましい。
【００１２】
一方、網目状の第一導電性層３の縦方向の高さに段差がある場合には、図２（ｂ）又は図２（ｃ）の構造が考えられる。図２（ｂ）の場合には、第二導電性層５の均一な厚み制御と平坦性を出すためには、多くの導電性樹脂が必要となり、透過率が低下することが懸念される。さらに、開口部のみに中間樹脂を埋設するには、網目状の第一導電性層３上を中間樹脂が被覆しないように網目状のマスキングを用いるか、中間樹脂を全面に塗布した後、網目状の第一導電性層３上の中間樹脂４のみを化学的又は物理的に取り除くプロセスが必要になることが容易に考えられる。図２（ｃ）の構成の場合では、網目状の第一導電性層３と第二導電性層５の電気的接続が困難であり、低抵抗性を得ることが困難であることは図より明らかである。
【００１３】
特許文献２の記載では、「中間樹脂層４が第一導電層３に積層された状態で５Ω／□にあればよい」との内容の記載があるが、実際には第一導電性層３の構造（具体的には高さのばらつき）により中間樹脂層４の形成状態が左右され、記載の５Ω／□以下にするためには、第一導電性層３の形成を厳密に行うことが重要になってくることが考えられる。
【００１４】
上述したように第一導電性層の構造制御（縦方向の高さの均一性）が重要であることを踏まえ、第一導電性層の作製手法について検討する。
【００１５】
特許文献２の実施例記載のスクリーン印刷法を用いることで、網目状の第一導電性層の縦方向の高さの制御はある程度可能と言える。しかし、大面積の基板上に網目状の第一導電性層を低コストで形成するには課題の残る方法である。また、特許文献２の本文中に記載の金属微粒子を基板上に全面に塗布した後に網目状にエッチング処理する方法や、基板に溝を掘り、該溝の中に金属微粒子を充填する方法なども網目状の第一導電性層を低コストで大面積に作製するには課題が残る方法と言える。
【００１６】
網目状の第一導電性層の形成法として、低コストで大面積化が可能な方法として、金属微粒子分散溶液を用いる方法が開示されている（例えば特許文献３、４参照）。該方法では金属微粒子の分散溶液を基材上に塗布、乾燥させるだけで、金属微粒子が自己組織化現象により網目状構造を形成し、その後の熱処理及び化学処理により高透過率で低抵抗な導電性層を形成することが可能である。
【００１７】
しかしながら、発明者らが前記特許文献３、４を参考に追試を行ったところ、金属微粒子の自己組織化現象による凝集は各場所で均一には生じないため、網目状の第一導電性層の縦方向の高さを制御することは困難であることが判明した。
【００１８】
以上のように、現状では、第一導電性層を形成した後、開口部を透過率の高い中間樹脂により埋設し、最後に第二導電性層を被覆する手法により、高透過率を有し低抵抗な透明導電性基板を低コストで製造することは困難である。
【特許文献３】ＷＯ２００５／１１５０７０号公報
【特許文献４】特開２００７−２３４２９９号公報
【００１９】
さらに、金属微粒子の第一導電性層の抵抗値を可能な限り下げるためには、出来るだけ加熱を行い金属微粒子同士の焼結を促進することが必要になってくるが、加熱温度は基板の軟化温度に制限を受けてしまう。そのため、網目状の第一導電性層を形成するのにスクリーン印刷にせよ金属微粒子分散溶液の塗布にせよ基板の耐熱性の制約又は低温で焼結が進行する金属微粒子を用いる必要がある。
【００２０】
本発明の目的は、低抵抗で透明性に優れる、第一導電性層及び第二導電性層を有する透明導電性基板及び該透明導電性基板を安価に製造可能な製造方法を提供することである。
【課題を解決するための手段】
【００２１】
請求項１に記載の本発明は、透明導電性基板の製造方法において、下記の１から４の製造工程にて製造することを特徴とする透明導電性基板の製造方法である。  
１、金属微粒子分散溶液を基材上に塗布し乾燥させ、網目状の第一導電性層を基材上に形成させる第一導電性層形成工程
２、前記第一導電性層を完全に覆う透明性の粘着層を積層する粘着層積層工程
３、前記粘着層面と被転写基板とを貼り合せ、加圧した後、基材を剥離し、第一導電性層と粘着層が一体となった転写層を被転写基板に転写させる転写工程
４、転写された転写層の表面に第二導電性層を積層する第二導電性層形成工程
【００２２】
請求項２に記載の本発明は、透明導電性基板の製造方法において、下記の１から４の製造工程にて製造することを特徴とする透明導電性基板の製造方法である。  
１、金属微粒子分散溶液を基材上に塗布し乾燥させ、網目状の第一導電性層を基材上に形成させる第一導電性層形成工程
２、被転写基板に透明性の粘着層を積層する粘着層積層工程
３、前記第一導電性層面と被転写基板とを貼り合せ、加熱加圧した後、基材を剥離し、第一導電性層と粘着層が一体となった転写層を被転写基板に転写させる転写工程
４、転写された転写層の表面に第二導電性層を積層する第二導電性層形成工程
【００２３】
請求項３に記載の本発明は、前記第一導電性層形成工程が、金属微粒子の前駆体である金属塩の溶液を、基材に塗布し乾燥させた後、金属微粒子の前駆体を加熱又は紫外線照射又は還元性ガスにより還元析出させ、網目状の第一導電性層を基材上に形成させる第一導電性層形成工程であることを特徴とする請求項１又は２に記載の透明導電性基板の製造方法である。
【００２４】
請求項４に記載の本発明は、前記第一導電性層形成工程と、前記粘着層積層工程との間に、前記第一導電性層に加熱処理及び／又は化学処理を行う工程を備えることを特徴とする請求項１から３のいずれか１項に記載の透明導電性基板の製造方法である。
【００２５】
請求項５に記載の本発明は、前記基材に前記金属微粒子分散溶液又は前記金属塩の溶液を塗布するに先立ち、前記基材に表面処理を施すことを特徴とする請求項１から４のいずれか１項に記載の透明導電性基板の製造方法である。
【００２６】
請求項６に記載の本発明は、前記粘着層の厚みは、前記第一導電性層の高さよりも高く、前記被転写基板に前記第一導電性層は接触しないことを特徴とする請求項１から５のいずれか１項に記載の透明導電性基板の製造方法である。
【００２７】
請求項７に記載の本発明は、請求項１から６のいずれか１項に記載の透明導電性基板の製造方法により得られる透明導電性基板である。
【００２８】
請求項８に記載の本発明は、前記第一導電性層と前記粘着層の最大段差が３００ｎｍ以下であり、表面の表面抵抗値が５Ω／□以下であることを特徴とする請求項７に記載の透明導電性基板である。
【００２９】
請求項９に記載の本発明は、前記粘着層がアクリル系粘着剤であることを特徴とする請求項７又は８に記載の透明導電性基板である。
【００３０】
請求項１０に記載の本発明は、請求項７から９のいずれか１項に記載の透明導電性基板であって、前記第二導電性層が電解質溶液に対して耐性を有することを特徴とする色素増感型太陽電池用透明導電性基板である。
【発明の効果】
【００３１】
本発明に係る透明導電性基板の製造方法によれば、金属微粒子の分散溶液又は金属微粒子の前駆体である金属塩の溶液を用いた第一導電性層の形成法を用いるので低コストで、大面積な網目状の第一導電性層を形成することが出来る。さらに、耐熱性のある基材を用いることで金属微粒子の焼結に十分な加熱処理が行え、低抵抗な透明導電性膜が得られる。続いて、高透明性の粘着層を介在させ、網目状の第一導電性層を所望の基板上に転写することにより、第一導電性層と粘着層が一体となった転写層の表面が平坦となり、表面に被覆する第二導電性層の厚みが制御できるとともに電気的接続性が向上し、高透過率と低抵抗を同時に満足させることが可能となる。
【００３２】
また前記粘着層の厚みを前記第一導電性層の高さよりも高くすることで、基板全面に粘着層を接触させることができ接着力が向上する。
【００３３】
また本発明に係る透明導電性基板の製造方法によれば、高透過率と低抵抗を同時に満足させると共に、第二導電性層の表面の平坦性も高いので色素増感型太陽電池用透明導電性基板として好適に使用することができる。
【図面の簡単な説明】
【００３４】
【図１】本発明の実施の一形態としての透明導電性基板２０の製造方法を模式的に示す図である。
【図２】従来の透明導電性基板１の製造方法を模式的に示す図である。
【発明を実施するための形態】
【００３５】
本発明に係る透明導電性基板の製造方法は、大略的には、予め基材上に金属微粒子の分散溶液を塗布、乾燥させ網目状の第一導電性層を形成し、その後必要に応じて第一導電性層に加熱処理及び／又は化学的処理を施し、その後、該網目状の第一導電性層を被転写基板上に、高透明性の粘着層を介して、転写し、転写後の転写層の表面を第二導電性層で被覆し、透明導電性基板を製造する方法である。
【００３６】
図１は、本発明の実施の一形態としての透明導電性基板の製造方法を模式的に示す図である。以下、色素増感型太陽電池用の透明導電性基板２０を例として製造方法を説明する。
【００３７】
まず、基材２上に金属微粒子の分散溶液を塗布、乾燥し、網目状構造物からなる第一導電性層３を基材２上に形成させる。さらに必要に応じて第一導電性層３に対して加熱処理及び／又は化学的処理を施す。これにより網目状構造物からなる第一導電性層３が積層された基材２を得ることができる。図１（ａ）は、第一導電性層３が積層された基材２を示す。
【００３８】
ここで使用可能な金属微粒子分散溶液は、基材２上へ塗布、乾燥後に、金属微粒子が自己組織化現象により網目状構造物を形成し、必要に応じて該積層基材を加熱処理及び化学処理又はいずれかの処理を行うことで網目状構造物が低抵抗、高透過率を示すものであればいずれの金属微粒子分散溶液を用いても良い。また金属微粒子分散溶液に代え、網目状構造物を形成可能な金属微粒子の前駆体である金属塩の溶液（以下、金属微粒子前駆体溶液と記す）を使用することもできる。金属微粒子前駆体溶液の場合、耐熱性及び／又は耐薬品性を有する基材２に塗布し乾燥させた後、金属微粒子の前駆体を加熱又は紫外線照射又は還元性ガスにより還元析出させることで網目状構造物を得ることができる。
【００３９】
金属微粒子分散容液又は金属微粒子前駆体溶液に含まれる金属微粒子は、Ａｕ、Ａｇ、Ｃｕ、Ｎｉ、Ｃｏ、Ｆｅ、Ｃｒ、Ｚｎ、Ａｌ、Ｓｎ、Ｐｄ、Ｔｉ、Ｔａ、Ｗ、Ｍｏ、Ｉｎ、Ｐｔ、Ｒｕなどの金属微粒子又は金属合金微粒子又は金属酸化物微粒子又は金属硫化物微粒子、又は炭素を含む炭素微粒子又はカーボンナノチューブやフラーレン、カーボンナノホーンなどの所謂ナノカーボン材料、又は珪素を含む珪素微粒子又は珪素と他金属との珪素合金微粒子、珪素酸化物微粒子又は珪素炭化物微粒子、珪素窒化物微粒子を用いることができる。耐酸化性と低コストの導電性基板を得ることを考慮するとＡｕ、Ａｇの金属微粒子分散液又は金属微粒子前駆体溶液が好ましい。
【００４０】
金属微粒子の調製法としては、従来から用いられている気相法（ガス中蒸発法など）、液相法（金属塩と還元剤による液相還元法）、熱分解法（金属錯体の熱分解法など）などの手法を用いることが出来る。
【００４１】
金属微粒子の平均粒子径は１０ｎｍ以上１μｍ以下が好ましい。より好ましくは平均粒子径が１０ｎｍ〜５００ｎｍである。さらに好ましくは平均粒子径が５０ｎｍ〜２００ｎｍである。平均粒子径が１μｍを超える場合、又は１０ｎｍ未満の場合には、良く発達した網目状構造が得にくくなり、結果、低抵抗と高透過率が得にくい。
【００４２】
上記のような金属微粒子分散溶液又は金属微粒子前駆体溶液は、例えば、特許文献５〜７を参考に調製した金属微粒子分散溶液又は金属微粒子前駆体溶液を用いることが出来る。
【特許文献５】特開２００７−２３４２９９号公報
【特許文献６】特表２００５−５３０００５号公報
【特許文献７】特開平１０−３１２７１５号公報
【００４３】
基材２は、金属微粒子分散溶液又は金属微粒子前駆体溶液を塗布し、網目状構造物を安定に形成させるものであり、金属微粒子分散溶液に含まれる有機溶剤に対して腐食又は溶解せず、続く加熱処理又は化学処理により網目状構造物の電気的特性（抵抗値）や光学的特性（透過率）が劣化しないものであれば特に限定されない。なお、基材２上に金属微粒子前駆体溶液を塗布し乾燥させた後、金属微粒子の前駆体を加熱又は紫外線照射又は還元性ガスにより還元析出させる場合には、これら操作に耐性を有するものである必要があることは言うまでもない。
【００４４】
また基材２は、表面６の平滑度が重要である。基材２上に形成された網目状構造物からなる第一導電性層３は、粘着層７を介して被転写基板８上に転写されるため、基材２上の第一導電性層の底面９は、被転写基板８上では表面となる。このため基材の表面６の平滑度が低いと、最終的に得られる透明導電性基板２０の表面１１の平滑度が低くなる。
【００４５】
また、金属微粒子分散溶液又は金属微粒子前駆体溶液を塗布する基材２の表面は、予め金属微粒子又は金属微粒子前駆体が網目状構造を再現性良く形成するため、プライマー処理又はコロナ処理、酸・アルカリ処理による洗浄などを行う方が好ましい。上記手法は特に限定されないが、各金属微粒子分散溶液又は金属微粒子前駆体溶液に適した処理を行うことが好ましい。
【００４６】
また基材２上の第一導電性層３を被転写基板８に破壊されずスムーズに転写されるように、基材２上に予め離型層（図示省略）を設けることが好ましい。離型層はシリコーン系高分子やフッ素系高分子など塗工液として、乾燥厚みが０．０１〜１．０μｍで塗布することで形成する。上記離型層は金属微粒子あるいは金属微粒子前駆体の自己組織化現象を妨げない程度に処理する。
【００４７】
基材２は、工業的にはより安価な樹脂フィルムを用いることが好ましい。具体的にはポリエチレンテレフタレート、ポリエチレンナフタレート、ポリアミド、ポリイミド、ポリフェニレンサルファイド等の樹脂フィルムを用いることが出来る。また転写時の操作性等を考慮すれば基材２は、柔軟性を有することが好ましい。基材２は繰り返し使用することもできる。基材２の厚みは、６〜２００μｍが好ましい。さらに、好ましくは、１２〜１５０μｍの厚みのものを使用する。特に好ましくは、２５〜１２５μｍの厚みのものを使用する。
【００４８】
金属微粒子分散溶液又は金属微粒子前駆体溶液の基材２上への塗布方法は、例えばバーコーター、ディップコーター、スプレーコーター、ダイコーター、スピンコーターなど同業者が一般的にコーティング時に用いる手法を用いることが出来る。
【００４９】
塗布した後は、静置乾燥又は一定流量で空気などのガスを通風しながら乾燥させる方法、さらに加熱を組み合わせる方法などを用いることができる。
【００５０】
金属微粒子分散溶液を塗布、乾燥させた後は、網目状構造物を加熱処理及び／又は化学的処理することが好ましい。化学処理は、金属微粒子中に含まれる分散剤や樹脂などを取り除き、網目状構造物の抵抗値をより低くすることを主目的とするものであり、有機溶剤及び無機酸又は有機酸に浸漬することが好ましい。有機溶剤してはアセトン、メチルエチルケトンなどのケトン類、メタノール、エタノール、イソプロパノールなどのアルコール類が例示される。好ましくはアセトンなどのケトン類である。無機酸又は有機酸としては塩酸、硝酸、蟻酸、酢酸が例示され、好ましくは塩酸又は蟻酸である。浸漬後は純水又はエタノールなどでリンスした後、静置乾燥又は加熱乾燥などにより乾燥させることが好ましい。
【００５１】
さらに、金属微粒子同士の焼結を促進し、抵抗値をより低くすることを目的に加熱処理を施すことがより好ましい。加熱処理温度は用いる基材２によって異なるが、十分な導電性を得るためには１００〜３００℃の範囲が好ましい。より好ましくは１００〜２００℃である。
【００５２】
金属微粒子前駆体を還元する場合には、加熱又は紫外線や放射線などの光照射又は還元性ガスの手法を組み合わせて行うことも出来る。
【００５３】
上述した網目状構造物からなる第一導電性層３の全光線透過率は７０％以上であり、より好ましくは８０％以上である。
【００５４】
次に、基材２上に形成した網目状構造物からなる第一導電性層３を所望の被転写基板８に転写させるため、図１（ｂ）に示すように第一導電性層３が積層された基材２の一面全体を透明性の高い粘着剤で覆い粘着層７を形成する。このとき第一導電性層３の全ての開口部１２に粘着剤を充填し、開口部１２を粘着剤で埋設することが重要である。第一導電性層３は、次の工程で、粘着層７と一体的に転写されるため基材２上で底面９となっている第一導電性層の面が、転写後は表面となる（図１（ｃ）、（ｄ））。このため第一導電性層３の開口部１２が粘着剤で完全に埋設されていないと、転写後の転写層１０（第一導電性層と粘着層）の表面１４は、局所的に穴の開いた状態となる。転写層１０の表面はさらに次工程で、第二導電性層５を形成する樹脂が塗布されるため、転写層１０の表面に局所的に穴が開いると、第二導電性層５の表面は平坦とならず、又は第二導電性層５を形成する樹脂が穴に入り込み、透過率を低下させるので好ましくない。
【００５５】
また粘着層７の厚みは、第一導電性層３の高さを僅かに超える高さとする。本発明では、第一導電性層３の高さとは、第一導電性層３の中の最大高さを指すものである。粘着層７は、次工程で被転写基板８に第一導電性層３と一体的に転写される。このため、基材２上で表面となっている粘着層７の表面１３は、転写後は、被転写基板８と接触する面となる。このため基材２上の第一導電性層３が粘着層７に完全に覆われていなければ、転写後、十分な接着強度を得ることができない。粘着層７の高さを第一導電性層３の高さと同一とすると、転写後、被転写基板８との接着面に局所的に粘着剤が存在しない部分が生じるので好ましくない。一方、粘着層７の厚さを必要以上に高くすると、透過率が低下するため好ましくない。
【００５６】
粘着層７は、基材２側に設ける代わりに被転写基板８の一面に設けておいてもよい。
【００５７】
粘着層７に使用される粘着剤としてはアクリル系粘着剤をはじめ種々の粘着剤が使用可能であり、アクリル酸ブチル、アクリル酸エチル、２−エチルヘキシルアクリレート等の低Ｔｇモノマーを主モノマーとし、アクリル酸、メタクリル酸、ヒドロキシエチルメタクリレート、ヒドロキシエチルアクリレート、アクリルアミド、アクリロニトリル等の官能基モノマーと共重合することで得られたアクリル共重合体をイソシアネート系、メラミン系、エポキシ系等公知の架橋剤にて、架橋することにより得ることができる。
【００５８】
また、粘着層７には添加剤として紫外線吸収剤、着色顔料、帯電防止剤、酸化防止剤、シランカップリング剤等も適宜、必要に応じて使用することができる。
【００５９】
粘着層７の形成方法としては、上記の粘着剤材料を有機溶剤又は水に溶解あるいは水に分散し粘度を調整したコーティング剤を作製し、グラビヤコーティング、スピンコーティングなど従来公知のコーティング法により塗布乾燥する方法を用いることができる。粘着層７の厚みは好ましくは０．５〜５０μｍ、さらに好ましくは１〜３０μｍである。粘着層７の厚みが０．５μｍ未満では第一導電性層３の開口部１２が粘着剤で完全に埋設されず、転写後の転写層１０の表面１４は、局所的に穴の開いた状態となる。転写層１０の表面１４はさらに次工程で、第二導電性層５を形成する樹脂が塗布されるため、転写層１０の表面１４に局所的に穴が開いると、第二導電性層５の表面は平坦とならず、又は第二導電性層５を形成する樹脂が穴に入り込み、透過率を低下させるので好ましくない。また、粘着層７の厚みが５０μｍよりも厚いと透明導電性基板２０の透過率が低下するため好ましくない。
【００６０】
次に図１（ｃ）に示すように、基材２と被転写基板８とを貼り合せた後、必要に応じて加熱処理、加圧処理などの行い、基材２を剥離し、第一導電性層３を粘着層７を介して被転写基板８に転写させる。転写方法は、公知の転写方法が使用可能であり、使用する基材２と被転写基板８の材質、粘着層に応じて、適宜選択すればよい。例えば、ラミネーターを通して転写する方法、プレス機で転写する方法などを用いることができる。
【００６１】
上記のようにして得られた被転写基板８上の転写層１０の表面１４は、基材２と被転写基板８とを貼り合せた後、基材２が剥離されるので、非常に平坦であり（図１（ｄ））、転写後の第一導電性層３と粘着層７の段差は３００ｎｍ以下とすることで、転写層１０の表面の表面抵抗値が５Ω／□以下となるようにする。上述の製造方法により調製した第一導電性層３の表面抵抗値に対して、転写後の表面抵抗値の上昇率が１０％以下になるように転写を行うことが好ましい。転写後の表面抵抗値の上昇率が１０％以上になる場合は、粘着層７が第一導電性層３と第二導電性層５との間に挿入され、第二導電性層５を含めた透明導電性基板２０の表面抵抗値を上昇させてしまうため好ましくない。
【００６２】
基材２の代わりに被転写基板８上に粘着層７を設け、第一導電性層３を被転写基板８に転写させる場合も、基材２の第一導電性層面と被転写基板８とを貼り合せ、第一導電性層３の底面９を残した状態で第一導電性層３を粘着層７に埋没させ、転写後、基材２を剥離することで、基材２に粘着層７を設けた場合と同一の状態を得ることができる。
【００６３】
被転写基板８は、各用途によって広範に選択することが出来る。例えば、ガラス、ポリエチレンテレフタレート、ポリエチレンナフタレート、ポリアミド、ポリイミド、ポリフェニレンサルファイドの他、ポリエチレン、ポリスチレン、ポリ塩化ビニル、ポリ塩化ビニリデン、ポリカーボネート、アクリル樹脂、Ｓｉ基材、多孔質セラミックスなどが例示される。これらの中でも、ポリエチレンテレフタレート、ポリエチレンナフタレート、ポリアミド、ポリイミド、ポリフェニレンサルファイド等の樹脂フィルムを用いることが、ロールツーロールで安価に製造ができることから好ましい。
【００６４】
次に、転写後の転写層の表面１４に導電性樹脂を含む樹脂を塗布し第二導電性層５を形成させる（図１（ｅ））。
【００６５】
第二導電性層５としては従来公知の導電性ポリマーを主成分とする塗液を塗布乾燥して形成することが望ましい。導電性ポリマーの種類に特に制限はないが、好ましい導電性ポリマーとしてポリチオフェン、ポリアニリン、ポリピロールおよびその誘導体、並びにそれらの混合物を挙げることが出来る。中でもポリ（３，４−ジアルコキシチオフェン）とポリ陰イオンとの複合体が透明導電性に優れており特に好ましい。導電性ポリマーの塗液に含有される溶媒又は分散媒は導電性ポリマーを溶解または分散できるものであれば特に制限はなく、水、水系溶剤、有機溶剤のいずれもが使用可能である。
【００６６】
導電性ポリマーの塗布乾燥方法としては、上記の粘着剤材料を有機溶剤又は水に溶解あるいは水に分散し粘度を調整したコーティング剤を作製し、グラビヤコーティング、スピンコーティングなど従来公知のコーティング法により塗布乾燥する方法を用いることができる。
【００６７】
水系溶剤の場合は、水と、水に混和可能な有機溶剤との混合溶剤が使用可能である。水に混和可能な有機溶剤は特に制限はないが、例えば、次の溶剤が挙げられる：メタノール、エタノール、２−プロパノール、１−プロパノール、ｎ−ブタノールなどのアルコール類；エチレングリコール、ジエチレングリコール、トリエチレングリコール、テトラエチレングリコールなどのエチレングリコール類；エチレングリコールモノメチルエーテル、ジエチレングリコールモノメチルエーテル、エチレングリコールジメチルエーテル、エチレングリコールジエチルエーテル、ジエチレングリコールジメチルエーテルなどのグリコールエーテル類；エチレングリコールモノエチルエーテルアセテート、ジエチレングリコールモノエチルエーテルアセテート、ジエチレングリコールモノブチルエーテルアセテートなどのグリコールエーテルアセテート類；プロピレングリコール、ジプロピレングリコール、トリプロピレングリコールなどのプロピレングリコール類；プロピレングリコールモノメチルエーテル、プロピレングリコールモノエチルエーテル、ジプロピレングリコールモノメチルエーテル、ジプロピレングリコールモノエチルエーテル、プロピレングリコールジメチルエーテル、ジプロピレングリコールジメチルエーテル、プロピレングリコールジエチルエーテル、ジプロピレングリコールジエチルエーテルなどのプロピレングリコールエーテル類；プロピレングリコールモノメチルエーテルアセテート、プロピレングリコールモノエチルエーテルアセテート、ジプロピレングリコールモノメチルエーテルアセテート、ジプロピレングリコールモノエチルエーテルアセテートなどのプロピレングリコールエーテルアセテート類；Ｎ−メチルホルムアミド、Ｎ，Ｎ-ジメチルホルムアミド、Ｎ−メチルピロリドン、ジメチルアセトアミド、ジメチルスルホキシド、アセトン、アセトニトリルおよびそれらの混和物。
【００６８】
溶媒又は分散媒が有機溶剤系の場合は、上記水と混和する溶剤として挙げた溶剤及び水と混和しない溶剤が挙げられ、後者としては、トルエン、キシレン（ｏ-、ｍ-、あるいはｐ-キシレン）、ベンゼン、酢酸エチル、酢酸ブチル、メチルエチルケトン、メチルイソブチルケトン、ジエチルエーテル、ジイソプロピルエーテル、メチル-t-ブチルエーテル、ヘキサン、ヘプタンなどが使用できる。なお、通常、導電性ポリマーや必要に応じて含有される添加剤が上記溶剤に完全に溶解している場合は、該溶剤は「溶媒」、何れかの成分が溶解せずに分散している場合は「分散媒」と記載される。
【００６９】
本発明の第二導電性層５が導電性ポリマーの場合、導電性を向上させる目的で導電性向上剤を含有させることができる。このような導電性向上剤としては、水に混和する有機溶剤が利用される。それには、例えば、エチレングリコール、ジエチレングリコール、プロピレングリコール、トリメチレングリコール、１，４−ブタンジオール、１，５−ペンタンジオール、１，６−ヘキサンジオール、ネオペンチルグリコール、カテコール、シクロヘキサンジオール、ジエチレングリコールモノエチルエーテル、シクロヘキサンジメタノール、グリセリン、ジメチルスルホキシド、Ｎ−メチルピロリドン、Ｎ−メチルホルムアミド、Ｎ，Ｎ−ジメチルホルムアミド、γ−ブチロラクトン、イソホロン、プロピレンカーボネート、シクロヘキサノンなどがある。これらは、１種単独で使用してもよいし、２種以上を併用してもよい。これらの有機溶剤は、溶媒又は分散媒を兼ねて用いられてもよい。導電性向上剤が含有される場合には、その量は特に限定されないが、通常、組成物中に９５質量％以下の割合で含有される。
【００７０】
導電性ポリマー塗液は、塗膜の耐傷性や表面硬度が高くなり、電解質溶液に対する耐性が向上することから、バインダーを含むことが好ましい。
バインダーとしては、熱硬化性樹脂であってもよいし、熱可塑性樹脂であってもよい。例えば、ポリエチレンテレフタレート、ポリブチレンテレフタレート、ポリエチレンナフタレート等のポリエステル；ポリイミド；ポリアミドイミド；ポリアミド６、ポリアミド６，６、ポリアミド１２、ポリアミド１１等のポリアミド；ポリフッ化ビニリデン、ポリフッ化ビニル、ポリテトラフルオロエチレン、エチレンテトラフルオロエチレンコポリマー、ポリクロロトリフルオロエチレン等のフッ素樹脂；ポリビニルアルコール、ポリビニルエーテル、ポリビニルブチラール、ポリ酢酸ビニル、ポリ塩化ビニル等のビニル樹脂；エポキシ樹脂；キシレン樹脂；アラミド樹脂；ポリイミドシリコーン；ポリウレタン；ポリウレア；メラミン樹脂；フェノール樹脂；ポリエーテル；アクリル樹脂及びこれらの共重合体等が挙げられる。 これらバインダーは、有機溶剤に溶解されていてもよいし、スルホン酸基やカルボン酸基などの官能基が付与されて水溶液化されていてもよいし、乳化など水に分散されていてもよい。
【００７１】
バインダーの含有量は、導電性ポリマーに対して０．１〜１０００倍量であることが好ましく、１〜１００倍量であることがより好ましい。バインダーの含有量が前記下限値未満であると、得られる導電性塗膜の膜強度が低くなる傾向にあり、前記上限値を超えると、導電性ポリマー濃度の低下に起因する導電性の低下が起こることがある。
【００７２】
第二導電性層５の厚みは好ましくは、０．１〜１０μｍ、さらに好ましくは０．２〜３．５μｍである。０．１μｍ未満であると、耐ヨウ素性が低下する。１０μｍを超えると透明性が劣化する。
【００７３】
以上の製造方法で得られる透明導電性基板２０は、第二導電性層５が電解質溶液に対して耐性を有し、低抵抗で透明性に優れるので色素増感型太陽電池用の透明導電性基板として好適に使用することができる。
【実施例】
【００７４】
作成した透明導電性基板の電気抵抗の測定は、ＪＩＳ−Ｋ−７１９４に準拠した形で、ロレスタ−ＧＰ（株式会社ダイアインスツルメンツ製、型番：ＭＣＰ−Ｔ６１０）において直列４探針プローブ（ＡＳＰ）を用いて４端子４探針法で実施した。
【００７５】
光学的透過率は全光線透過率として評価した。前記透明導電性基板をヘイズメーター（型番：ＮＤＨ−２０００、日本電飾工業株式会社製）を用いてＪＩＳ  Ｋ−７１０５に準拠して測定した。
【００７６】
評価に利用したヨウ素電解質溶液は市販されている色素増感型太陽電池製作キットの内容物を用いた（西野田電工株式会社製）。作製した透明導電性基板の上に前記ヨウ素電解質溶液を塗布し、そのまま、室温下２４時間暗所で静置した。前記ヨウ素電解質溶液を純水及びエタノールで洗浄した後、乾燥し、表面抵抗値を透明導電性基板作製後と耐ヨウ素性試験後で比較した。
【００７７】
実施例１
＜銀微粒子１の調製法＞
金属微粒子の例として銀微粒子の液相還元調製法を説明するが、金属微粒子の種類や製造法を限定するものではない。
硝酸銀４０ｇ、ブチルアミン３７．９ｇ、メタノール２００ｍＬを加え、１時間攪拌しＡ液を調製した。別にイソアスコルビン酸６２．２ｇを取り、水４００ｍＬを加え攪拌して溶解し、続いてメタノール２００ｍＬを加えＢ液を調製した。Ｂ液をよく攪拌しＡ液をＢ液に１時間２０分かけて滴下した。滴下終了後、３時間３０分攪拌を継続した。攪拌終了後、３０分間静置し固形物を沈降させた。上澄みをデカンテーションにより取り除いた後、新たに水５００ｍＬを加え、攪拌、静置、デカンテーションにより上澄み液を取り除いた。この精製操作を３回繰り返した。沈降した固形物を４０℃の乾燥機中で乾燥し、水分を除去した。さらに、得られた銀微粒子２０ｇとＤＩＳＰＥＲＢＹＫ−１０６（ビックケミージャパン社製）０．２ｇをメタノール１００ｍＬと純水５ｍＬとの混合溶液中に混合し、１時間混合した後に、純水１００ｍＬを加えて、スラリーをろ過した後、４０℃の乾燥機中で乾燥させて、銀微粒子１を得た。銀微粒子は電子顕微鏡による観察から一次粒子の平均粒子径が６０ｎｍであった。
【００７８】
＜銀微粒子分散溶液２の調製＞
銀微粒子の分散溶液の調製は、特許文献６を参考に行った（特表２００５−５３０００５号公報を参考に調製）。
すなわち、前記銀微粒子１を４ｇ、トルエン３０ｇ、ＢＹＫ−４１０（ビックケミージャパン社製）０．２ｇを混合し、出力１８０Ｗの超音波分散機で１．５分間分散化処理を行い、純水１５ｇを添加し、得られた乳濁液を出力１８０Ｗの超音波分散機で３０秒間分散処理を行い、銀微粒子分散溶液２を調製した。
【００７９】
＜第一導電性層の形成法＞
表面にシリコーン離型処理を施した厚み１００μｍのポリエチレンテレフタレート基材上に前記銀微粒子分散溶液２を、バーコーターを用いてコーティングした。続いて、大気中で自然乾燥させることで、銀微粒子が自己組織化現象により網目状構造を形成した。次に、１５０℃で２分間加熱した後、アセトン及び１Ｎ塩酸にそれぞれ浸漬した後、１５０℃で５分間加熱乾燥させ、第一導電性層を形成した。第一導電性層を基材上に形成した後の全光線透過率は８５％、表面抵抗値は４．５Ω／□であった。
【００８０】
＜粘着層の形成＞
第一導電性層が形成された基材の第一導電性層表面側に下記の粘着層コーティング液１を乾燥後の厚みが５.１μｍ（実施例１）、６．０μｍ（実施例２）、６．５μｍ（実施例３）となるよう塗布し、１００℃の温度で５分乾燥させて粘着層を形成した。
【００８１】
＜粘着層コーティング液１＞
ブチルアクリレートとヒドロキシブチルアクリレートの共重合体３０ｇとトリレンジイソシアネートのイソシアヌレート体の１ｇと酢酸エチル６９ｇに溶解させて、粘着層コーティング液１を作製した。
【００８２】
＜転写＞
厚み１２５μｍのポリエチレンテレフタレート基板表面に、第一導電性層と粘着層が形成された厚み１００μｍのポリエチレンテレフタレート基材の粘着層が形成された表面を対向させ、ホットラミネーター（大成ラミネーター製、大成ファーストラミネーターＶＡＩＩ−７００）を用いて常温で圧接し、ポリエチレンテレフタレート基材を剥離して第一導電性層及び粘着層をポリエチレンテレフタレート基板上に転写した。
【００８３】
＜第二導電層の形成＞
転写層の表面に、ポリチオフェンを主成分とする導電性ポリマー塗液（ティーエーケミカル製、ＢａｙｔｒｏｎＰ）と熱硬化性メラミン樹脂（三和ケミカル製、ニカラックＭＷ−３０）を導電性ポリマー塗液の固形分重量：熱硬化性メラミン樹脂の固形分重量＝４０：６０の比率で混合した塗液をアプリケーターで乾燥後の第二導電層厚みが１μｍになるように塗布し、熱風オーブンで１５０℃、２分間乾燥させて透明導電性基板を作製した。
【００８４】
＜耐ヨウ素性の評価結果＞
作製した透明導電性基板の表面抵抗値と全光線透過率及び実施例１〜３で作製した透明導電性基板の耐ヨウ素性を表１に示した。
【００８５】
【表１】
2010182640.tif 000003
【００８６】
比較例１
実施例１の方法でポリエチレンテレフタレート基材上に第一導電性層を形成させた。基板の断面をＳＥＭで観察したところ、第一導電性層の高さは２μｍ〜５μｍの幅を持っていた。表面抵抗値は４．５Ω／□、全光線透過率は８５％であった。該第一導電性層を作製した基材上に、粘着層コーティング液１を厚みが３μｍになるようにアプリケーターで塗布、乾燥して形成した。得られた基材の塗工層の表面抵抗値は５．５Ω／□、全光線透過率は８５％であった。続いて第二導電性層として実施例１〜３と同じ導電性塗工液を乾燥後の厚みが１μｍになるように塗布した後、乾燥させた。得られた基材の表面抵抗値は５．８Ω／□であり、第一導電性層に比べて２４％も上昇した。全光線透過率は８１％であった。
【００８７】
比較例２
実施例１と同様に、ポリエチレンテレフタレート基材上に第一導電性層を形成させた。基板の断面をＳＥＭで観察したところ、第一導電性層の高さは２μｍ〜５μｍの幅を持っていた。表面抵抗値は４．５Ω／□、全光線透過率は８５％であった。該第一導電性層を作製した基材上に、粘着層コーティング液１を厚みが１μｍになるようにアプリケーターで塗布、乾燥して粘着層を形成した。得られた基材の塗工層の表面抵抗値は４．５Ω／□、全光線透過率は８３％であった。続いて第二導電性層として実施例１〜３と同じ導電性塗工液を乾燥後の厚みが４μｍになるように塗布した後、乾燥させた。得られた基材の表面抵抗値は４．６Ω／□であり、全光線透過率は６６％と透明性が劣化してした。
【符号の説明】
【００８８】
２  基材
３  第一導電性層
５  第二導電性層
７  粘着層
８  被転写基板
１０  転写層
１４  転写層の表面
２０  透明導電性基板
【図１】
2010182640.tif 000004
【図２】
2010182640.tif 000005